(57)【要約】【課題】  貯留槽内でミストを効率的に発生させる。【解決手段】  基体の表面に溶液のミストを供給して前記基体の前記表面に膜をエピタキシャル成長させる成膜装置であって、前記基体を収容して加熱する加熱炉と、前記溶液を貯留する貯留槽と、前記貯留槽内に貯留されている前記溶液を加熱するヒータと、前記貯留槽内に貯留されている前記溶液に超音波を印加することによって前記貯留槽内に前記溶液の前記ミストを発生させる超音波振動子と、前記貯留槽から前記加熱炉に前記ミストを搬送するミスト供給路、を備える。【選択図】図１
2020120032.tif 000002
【特許請求の範囲】
【請求項１】
基体の表面に溶液のミストを供給して前記基体の前記表面に膜をエピタキシャル成長させる成膜装置であって、
前記基体を収容して加熱する加熱炉と、
前記溶液を貯留する貯留槽と、
前記貯留槽内に貯留されている前記溶液を加熱するヒータと、
前記貯留槽内に貯留されている前記溶液に超音波を印加することによって、前記貯留槽内に前記溶液の前記ミストを発生させる超音波振動子と、
前記貯留槽から前記加熱炉に前記ミストを搬送するミスト供給路、
を備える成膜装置。
【請求項２】
前記膜をエピタキシャル成長させる工程中に、前記貯留槽内に貯留されている前記溶液の温度が、前記貯留槽内に貯留されている前記溶液の水面よりも上側に位置する前記貯留槽の外壁の内面の温度よりも高い温度に制御される、請求項１の成膜装置。
【請求項３】
前記貯留槽に搬送ガスを供給する搬送ガス供給路をさらに有しており、
前記膜をエピタキシャル成長させる工程中に、前記貯留槽内に貯留されている前記溶液の温度が、前記貯留槽内の前記搬送ガスの温度よりも高い温度に制御される、請求項１または２の成膜装置。
【請求項４】
前記ヒータが、前記貯留槽内に貯留されている前記溶液の水面よりも下側に配置されている、請求項１〜３のいずれか一項の成膜装置。
【請求項５】
前記膜をエピタキシャル成長させる工程中に、前記貯留槽に貯留されている前記溶液の温度を上昇または低下させる、請求項１〜４のいずれか一項の成膜装置。
【請求項６】
成膜装置を用いて半導体装置を製造する製造方法であって、
前記成膜装置が、
基体を収容して加熱する加熱炉と、
溶液を貯留する貯留槽と、
前記貯留槽内に貯留されている前記溶液を加熱するヒータと、
前記貯留槽内に貯留されている前記溶液に超音波を印加することによって、前記貯留槽内に前記溶液のミストを発生させる超音波振動子と、
前記貯留槽から前記加熱炉に前記ミストを搬送するミスト供給路、
を備えており、
前記製造方法が、
前記ヒータによって前記貯留槽内に貯留されている前記溶液を加熱しながら前記超音波振動子によって前記貯留槽内に貯留されている前記溶液に超音波を印加することによって前記ミストを発生させ、発生させた前記ミストを前記加熱炉内に収容された前記基体の表面に供給して前記基体の前記表面に膜をエピタキシャル成長させる工程、
を有する製造方法。
【発明の詳細な説明】
【技術分野】
【０００１】
本明細書に開示の技術は、成膜装置及び成膜方法に関する。
【０００２】
特許文献１には、基体の表面に溶液のミストを供給して、基体の表面に膜を成長させる成膜装置が開示されている。この成膜装置は、加熱炉と、貯留槽と、超音波振動子と、ミスト供給路を有している。加熱炉は、基体を収容して加熱する。貯留槽は、溶液を貯留している。超音波振動子は、貯留槽内に貯留されている溶液に超音波を印加することによって、貯留槽内に溶液のミストを発生させる。ミスト供給路は、貯留槽から加熱炉にミストを搬送する。加熱炉内でミストが基体の表面に付着することで、基体の表面に膜が成長する。
【先行技術文献】
【特許文献】
【０００３】
【特許文献１】特開２０１５−０７０２４８号公報
【発明の概要】
【発明が解決しようとする課題】
【０００４】
特許文献１の技術では、貯留槽内に溶液のミストを発生させるときに、ミストを効率的に発生させることが困難であった。本明細書では、貯留槽内でミストを効率的に発生させる技術を提案する。
【課題を解決するための手段】
【０００５】
本明細書に開示の成膜装置は、基体の表面に溶液のミストを供給して前記基体の前記表面に膜をエピタキシャル成長させる。この成膜装置は、前記基体を収容して加熱する加熱炉と、前記溶液を貯留する貯留槽と、前記貯留槽内に貯留されている前記溶液を加熱するヒータと、前記貯留槽内に貯留されている前記溶液に超音波を印加することによって前記貯留槽内に前記溶液の前記ミストを発生させる超音波振動子と、前記貯留槽から前記加熱炉に前記ミストを搬送するミスト供給路、を備える。
【０００６】
なお、前記ヒータは、貯留槽内に貯留されている溶液を加熱することができればどのようなものであってもよい。例えば、前記ヒータは、電熱線ヒータであってもよいし、加熱された液体との熱交換によって溶液を加熱するものであってもよい。
【０００７】
この成膜装置は、ヒータによって貯留槽内の溶液を加熱しながら、超音波振動子によって貯留槽内の溶液に超音波を印加することができる。溶液を加熱しながらその溶液に超音波を印加すると、その溶液から効率的にミストを発生させることができる。したがって、この成膜装置によれば、基体の表面に膜を好適に成長させることができる。
【図面の簡単な説明】
【０００８】
【図１】実施例１の成膜装置の構成図。
【図２】実施例２の成膜装置の構成図。
【図３】実施例３の成膜装置の構成図。
【発明を実施するための形態】
【実施例１】
【０００９】
図１に示す成膜装置１０は、基板７０の表面に膜をエピタキシャル成長させる装置である。成膜装置１０は、基板７０が配置される加熱炉１２と、加熱炉１２を加熱するヒータ１４と、加熱炉１２に接続されたミスト供給装置２０と、加熱炉１２に接続された排出管８０を備えている。
【００１０】
加熱炉１２の具体的な構成は特に限定されない。一例ではあるが、図１に示す加熱炉１２は、上流端１２ａから下流端１２ｂまで延びる管状炉である。加熱炉１２の長手方向に垂直な断面は、円形である。但し、加熱炉１２の断面は円形に限定されない。
【００１１】
ミスト供給装置２０は、加熱炉１２の上流端１２ａに接続されている。加熱炉１２の下流端１２ｂには、排出管８０が接続されている。ミスト供給装置２０は、加熱炉１２内にミスト６２を供給する。ミスト供給装置２０によって加熱炉１２内に供給されたミスト６２は、加熱炉１２内を下流端１２ｂまで流れた後に、排出管８０を介して加熱炉１２の外部に排出される。
【００１２】
加熱炉１２内には、基板７０を支持するための基板ステージ１３が設けられている。基板ステージ１３は、加熱炉１２の長手方向に対して基板７０が傾くように構成されている。基板ステージ１３に支持された基板７０は、加熱炉１２内を上流端１２ａから下流端１２ｂに向かって流れるミスト６２が基板７０の表面にあたる向きで支持される。
【００１３】
ヒータ１４は、前述したように、加熱炉１２を加熱する。ヒータ１４の具体的な構成は特に限定されない。一例ではあるが、図１に示すヒータ１４は、電熱線式のヒータであって、加熱炉１２の外周壁に沿って配置されている。ヒータ１４は加熱炉１２の外周壁を加熱し、それによって加熱炉１２内の基板７０が加熱される。
【００１４】
ミスト供給装置２０は、貯留槽２２と、ヒータ３０と、超音波振動子２８を有している。
【００１５】
貯留槽２２は、密閉型の容器である。貯留槽２２は、基板７０の表面にエピタキシャル成長させる膜の原料を含む溶液６０を貯留している。例えば、酸化ガリウム（Ｇａ２Ｏ３）の膜をエピタキシャル成長させる場合には、溶液６０としてガリウムが溶解した溶液を用いることができる。また、溶液６０中に、酸化ガリウム膜にｎ型またはｐ型のドーパントを付与するための原料（例えば、フッ化アンモニウム等）がさらに溶解していてもよい。また、溶液６０中に、塩酸が含まれていてもよい。溶液６０の水面６０ａと貯留槽２２の上面の間には、空間２２ａが設けられている。
【００１６】
超音波振動子２８は、貯留槽２２の底面に設置されている。超音波振動子２８は、貯留槽２２内に貯留されている溶液６０に超音波を印加する。溶液６０に超音波が印加されると、溶液６０の水面６０ａが振動して、溶液６０の上部の空間２２ａに溶液６０のミスト６２が発生する。
【００１７】
ヒータ３０は、貯留槽２２の外側に配置されている。ヒータ３０は、貯留槽２２の外周壁に沿って螺旋状に伸びる電熱線により構成されている。ヒータ３０は、貯留槽２２の外周壁を加熱し、それによって貯留槽２２内の溶液６０が加熱される。ヒータ３０は、貯留槽２２内の溶液６０の水面６０ａよりも下側に配置されている。すなわち、ヒータ３０は、溶液６０の上部の空間２２ａに相当する高さ範囲には配置されていない。このため、ヒータ３０が貯留槽２２を加熱すると、溶液６０の温度は上昇し易いが、水面６０ａよりも上側の貯留槽２２の外壁（すなわち、貯留槽２２の外周壁と天板）の温度はそれほど上昇しない。このため、溶液６０が、水面６０ａよりも上側の貯留槽２２の外壁の内面よりも高温となる。
【００１８】
ミスト供給装置２０は、ミスト供給路４０と、搬送ガス供給路４２と、希釈ガス供給路４４をさらに備えている。
【００１９】
ミスト供給路４０の上流端は、貯留槽２２の上面に接続されている。ミスト供給路４０の下流端は、加熱炉１２の上流端１２ａに接続されている。ミスト供給路４０は、貯留槽２２から加熱炉１２へミスト６２を供給する。
【００２０】
搬送ガス供給路４２の下流端は、貯留槽２２の外周壁の上部に接続されている。搬送ガス供給路４２の上流端は、図示しない搬送ガス供給源に接続されている。搬送ガス供給路４２は、搬送ガス供給源から貯留槽２２内の空間２２ａに搬送ガス６４を供給する。搬送ガス６４は、窒素ガスまたは他の不活性ガスである。貯留槽２２内に流入した搬送ガス６４は、貯留槽２２からミスト供給路４０へ流れる。このとき、貯留槽２２内のミスト６２が、搬送ガス６４とともにミスト供給路４０へ流れる。
【００２１】
希釈ガス供給路４４の下流端は、ミスト供給路４０の途中に接続されている。希釈ガス供給路４４の上流端は、図示しない希釈ガス供給源に接続されている。希釈ガス供給路４４は、希釈ガス供給源からミスト供給路４０へ希釈ガス６６を供給する。希釈ガス６６は、窒素ガスまたは他の不活性ガスである。ミスト供給路４０に流入した希釈ガス６６は、ミスト６２及び搬送ガス６４とともに加熱炉１２へ流れる。希釈ガス６６によって、ミスト供給路４０内のミスト６２が希釈される。
【００２２】
次に、成膜装置１０を用いた成膜方法について説明する。ここでは、基板７０として、β型酸化ガリウム（β-Ｇａ２Ｏ３）の単結晶によって構成された基板を用いる。また、溶液６０として、塩化ガリウム（ＧａＣｌ３、Ｇａ２Ｃｌ６）とフッ化アンモニウム（ＮＨ４Ｆ）が溶解した水溶液を用いる。また、搬送ガス６４として窒素ガスを用い、希釈ガス６６として窒素ガスを用いる。
【００２３】
まず、加熱炉１２内の基板ステージ１３上に基板７０を設置する。次に、ヒータ１４によって、基板７０を加熱する。また、ヒータ３０によって、貯留槽２２内に貯留されている溶液６０を加熱する。ヒータ１４とヒータ３０は、成膜工程中は継続して動作させる。基板７０の温度と溶液６０の温度が安定したら、超音波振動子２８を動作させることによって、貯留槽２２の空間２２ａ内に溶液６０のミスト６２を発生させる。同時に、搬送ガス供給路４２から貯留槽２２に搬送ガス６４を導入し、希釈ガス供給路４４からミスト供給路４０に希釈ガス６６を導入する。搬送ガス６４は、貯留槽２２を通って、矢印５０に示すようにミスト供給路４０内に流入する。このとき、貯留槽２２内のミスト６２が、搬送ガス６４と共にミスト供給路４０内に流入する。また、希釈ガス６６は、ミスト供給路４０内でミスト６２と混合される。これによって、ミスト６２が希釈化される。ミスト６２は、窒素ガス（すなわち、搬送ガス６４と希釈ガス６６）とともにミスト供給路４０内を下流側に流れ、矢印５２に示すようにミスト供給路４０から加熱炉１２内に流入する。加熱炉１２内では、ミスト６２は、窒素ガスとともに下流端１２ｂ側へ流れ、排出管８０へ排出される。
【００２４】
加熱炉１２内を流れるミスト６２の一部は、加熱された基板７０の表面に付着する。すると、ミスト６２（すなわち、溶液６０）が、基板７０上で化学反応を起こす。その結果、基板７０上に、β型酸化ガリウム（β-Ｇａ２Ｏ３）が生成される。基板７０の表面に継続的にミスト６２が供給されるので、基板７０の表面に酸化ガリウム膜が成長する。基板７０の表面に単結晶の酸化ガリウム膜がエピタキシャル成長する。溶液６０がドーパントの原料を含む場合には、酸化ガリウム膜には、ドーパントが取り込まれる。例えば、溶液６０がフッ化アンモニウムを含む場合には、フッ素がドープされた酸化ガリウム膜が形成される。
【００２５】
上述したように、この成膜装置では、貯留槽２２内の溶液６０をヒータ３０で加熱しながら、その溶液６０に超音波振動子２８によって超音波を印加する。このように、溶液６０を加熱しながら溶液６０に超音波を加えると、溶液６０から高効率でミスト６２を発生させることができる。すなわち、単位時間当たりに発生するミスト６２の数が多くなる。
【００２６】
基板７０の表面に供給されるミストの濃度は、搬送ガス６４と希釈ガス６６の流量によって調節することができる。しかしながら、搬送ガス６４と希釈ガス６６の流量を変化させると、基板７０の表面におけるミスト６２の流速が変化する。ミスト６２の流速の変化は、基板７０の表面に成長する酸化ガリウム膜の特性に影響する。これに対し、実施例１の成膜装置１０では、基板７０の表面に供給されるミストの濃度を、溶液６０の温度によっても制御することができる。この場合、基板７０の表面におけるミスト６２の流速から独立して、基板７０の表面に供給されるミストの濃度を制御することができる。このため、基板７０の表面に成長する酸化ガリウム膜の特性をより正確に制御することができる。
【００２７】
また、この成膜装置では、ヒータ３０によって溶液６０が加熱されるので、成膜工程中における溶液６０の温度が安定する。すなわち、ヒータ３０による加熱を行わない場合、成膜工程の開始時には溶液６０の温度は略常温である。この場合、成膜工程中に、超音波振動子２８で生じる熱や加熱炉１２で生じる熱の影響によって、溶液６０の温度は徐々に上昇する。このため、成膜工程中に、意図せず、ミスト６２の発生効率が変化し、基板７０の表面における酸化ガリウム膜の成長レートが変化する。これによって、酸化ガリウム膜の特性を正確に制御できない。これに対し、実施例１の成膜装置１０では、成膜工程中にヒータ３０によって溶液６０を加熱するので、溶液６０が超音波振動子２８で生じる熱や加熱炉１２で生じる熱の影響を受け難い。成膜工程中に溶液６０の温度が意図せず変化することが生じ難いので、基板７０の表面に成長する酸化ガリウム膜の特性をより正確に制御することができる。
【００２８】
なお、成膜工程中に、溶液６０の温度を略一定に制御してもよいし、溶液６０の温度を変化させてもよい。
【００２９】
成膜工程中に溶液６０の温度を略一定に制御する場合には、溶液６０の温度をセンサで測定しながら溶液６０の温度が略一定となるように、図示しない制御装置によってヒータ３０をフィードバック制御してもよい。また、ヒータ３０を、略一定の電力で動作させて、溶液６０の温度を略一定に制御してもよい。いずれの制御方法でも、ヒータ３０で溶液６０を加熱しない場合に比べて、成膜工程中における溶液６０の温度を安定させることができる。このように、溶液６０の温度を略一定に制御することで、均質な酸化ガリウム膜を成長させることができる。
【００３０】
成膜工程中に図示しない制御装置によってヒータ３０に供給する電力を変化させることによって、貯留槽２２内に貯留されている溶液６０の温度を意図的に上昇または低下させてもよい。例えば、基板７０の表面に成長させる酸化ガリウム膜の特性を意図的に変化させる場合に、溶液６０の温度を上昇または低下させてもよい。また、成膜工程中に、貯留槽２２内に貯留されている溶液６０から水分が蒸発することで、溶液６０の粘土が上昇する場合がある。このような粘土の変化は、溶液６０がドナーやアクセプタの材料を含む場合に特に生じやすい。このように溶液６０の粘土が上昇する場合には、溶液６０の温度を徐々に上昇させて、溶液６０の粘土の上昇を抑制してもよい。溶液６０の粘土の上昇を抑制することで、ミスト６２の発生効率を安定化させ、均質な酸化ガリウム膜を成長させることができる。
【００３１】
また、貯留槽２２内の空間２２ａで発生したミスト６２の一部は、貯留槽２２の外壁の内面に付着する。すると、外壁の内面に付着した溶液（ミスト６２を構成していた溶液）は、貯留槽２２内に貯留されている溶液６０の水面６０ａまで外壁の内面に沿って流れ落ちる。水面６０ａよりも上側の外壁の内面の温度が高いと、溶液がその内面に沿って流れ落ちる間に溶液から水分が蒸発し、溶液の濃度が上昇する。このような溶液が水面６０ａまで流れ落ちると、貯留されている溶液６０の濃度が上昇する。すなわち、成膜工程中に溶液６０の濃度が変化し、基板７０の表面に成長させる酸化ガリウム膜の特性が意図せず変化するおそれがある。これに対し、上述した成膜装置１０では、水面６０ａよりも下側にのみヒータ３０が配置されている。このため、水面６０ａよりも上側の外壁の内面の温度が、貯留されている溶液６０の温度よりも低い。したがって、空間２２ａ内のミスト６２が外壁の内面に付着しても、外壁の内面に付着した溶液（ミスト６２を構成していた溶液）から水分が蒸発し難い。このため、貯留槽２２内に貯留されている溶液６０の濃度が変化し難い。したがって、基板７０の表面に成長させる酸化ガリウム膜の特性が意図せず変化することを抑制することができる。
【００３２】
また、搬送ガス６４の温度が高いと、空間２２ａ内に存在するミスト６２（すなわち、搬送ガス６４中で浮遊しているミスト６２）から水分が蒸発し、ミスト６２を構成する溶液の濃度が変化する。これに対し、上述した成膜装置１０では、水面６０ａよりも下側にのみヒータ３０が配置されている。このため、成膜工程中に、貯留槽２２内の搬送ガス６４の温度が、貯留槽２２内に貯留されている溶液６０よりも低温となる。このため、ミスト６２から水分が蒸発することが抑制される。このため、基板７０の表面に成長させる酸化ガリウム膜の特性を正確に制御することができる。
【００３３】
なお、水面６０ａよりも上側の外壁を冷却する冷却機構（例えば、冷却水による冷却機構）を設けて、水面６０ａよりも上側の外壁の内面の温度、及び、空間２２ａ内の搬送ガス６４の温度を低温で安定させてもよい。
【実施例２】
【００３４】
図２に示す実施例２の成膜装置は、ミスト供給装置２０の構造が実施例１の成膜装置１０とは異なる。実施例２の成膜装置では、ミスト供給装置２０が、水槽２４と循環式加熱器３２を有している。水槽２４は、上部が解放された容器であり、内部に水５８を貯留している。実施例２では、超音波振動子２８は、水槽２４の底面に設置されており、水槽２４内の水５８に超音波振動を加える。貯留槽２２の底部は、水槽２４内の水５８に浸漬されている。水槽２４内に貯留されている水５８の水面５８ａは、貯留槽２２内に貯留されている溶液６０の水面６０ａよりも上側に位置している。貯留槽２２の底面２２ｂは、フィルムにより構成されている。これによって、水槽２４内の水５８から貯留槽２２内の溶液６０に超音波が伝わり易くなっている。超音波振動子２８が水槽２４内の水５８に超音波振動を加えると、水５８を介して溶液６０に超音波振動が伝わる。すると、溶液６０の水面６０ａが振動して、溶液６０の上部の空間２２ａに溶液６０のミスト６２が発生する。循環式加熱器３２は、水槽２４内の水５８を循環させながら加熱する。貯留槽２２内に貯留された溶液６０は、水槽２４内の水５８によって加熱される。水５８の水面５８ａが溶液６０の水面６０ａよりも上側に位置するので、水５８によって溶液６０の全体を加熱することができる。このため、溶液６０の内部での温度ムラを抑制することができる。実施例２の成膜装置のその他の構成は、実施例１の成膜装置１０と等しい。
【００３５】
実施例２の成膜装置は、成膜工程中に、循環式加熱器３２によって水５８を加熱しながら、超音波振動子２８によって水５８に超音波を印加する。成膜工程中に、水５８は常時高温に保たれる。加熱された水５８から溶液６０に熱が伝わることで、溶液６０が加熱される。また、超音波振動子２８から水５８を介して溶液６０に超音波が伝わる。したがって、加熱された溶液６０に超音波が印加される。このため、貯留槽２２内の空間２２ａに高効率でミスト６２を発生させることができる。
【実施例３】
【００３６】
図３に示す実施例３の成膜装置は、循環式加熱器３２に代えて電熱線型のヒータ３４を備えている点で実施例２の成膜装置と異なり、その他の点で実施例２の成膜装置と共通の構成を備えている。ヒータ３４は、貯留槽２２内に配置されているとともに貯留槽２２の外周壁に沿って螺旋状に伸びる電熱線によって構成されている。ヒータ３４は、貯留槽２２内に貯留されている溶液６０に直接接している。ヒータ３４は、溶液６０の水面６０ａよりも下側に配置されている。ヒータ３４は、貯留槽２２の底面２２ｂの中央部を避けて配置されている。これによって、超音波振動子２８から溶液６０に超音波が伝わり易くなっている。
【００３７】
実施例３の成膜装置は、成膜工程中に、ヒータ３４によって溶液６０を加熱しながら、超音波振動子２８によって水５８に超音波を印加する。超音波振動子２８から水５８を介して溶液６０に超音波が伝わる。したがって、加熱された溶液６０に超音波が印加される。このため、貯留槽２２内の空間２２ａに高効率でミスト６２を発生させることができる。また、実施例３では、ヒータ３４によって溶液６０を直接加熱できるので、溶液６０をより速く加熱することができる。
【００３８】
なお、実施例１で説明した溶液６０の温度制御方法を、実施例２、３の成膜装置で用いてもよい。
【００３９】
本明細書が開示する技術要素について、以下に列記する。なお、以下の各技術要素は、それぞれ独立して有用なものである。
【００４０】
本明細書が開示する一例の成膜装置では、膜をエピタキシャル成長させる工程中に、貯留槽内に貯留されている溶液の温度が、貯留槽内に貯留されている溶液の水面よりも上側に位置する貯留槽の外壁の内面の温度よりも高い温度に制御されてもよい。
【００４１】
貯留槽内で発生したミストの一部は、溶液の水面よりも上側に位置する貯留槽の外壁の内面に付着する。当該内面に付着した溶液は、貯留されている溶液の水面まで流れ落ちる。貯留されている溶液の水面よりも上側に位置する貯留槽の外壁の内面の温度が高いと、当該内面に付着した溶液から水分が蒸発し、当該内面に付着した溶液の濃度が上昇する。このように濃度が上昇した溶液が、貯留されている溶液の水面まで流れ落ちると、貯留されている溶液の濃度が上昇する。これに対し、上記の成膜装置では、貯留槽内に貯留されている溶液の水面よりも上側に位置する貯留槽の外壁の内面の温度が比較的低い温度に制御されるので、貯留されている溶液の濃度の上昇が生じ難い。したがって、エピタキシャル成長させる膜の特性をより正確に制御することができる。
【００４２】
本明細書が開示する一例の成膜装置は、貯留槽に搬送ガスを供給する搬送ガス供給路をさらに有していてもよい。この場合、膜をエピタキシャル成長させる工程中に、貯留槽内に貯留されている溶液の温度が、貯留槽内の搬送ガスの温度よりも高い温度に制御されてもよい。
【００４３】
この構成によれば、貯留槽内で発生したミストから水分が蒸発し、ミストを構成する溶液の濃度が変化することを抑制することができる。これによって、エピタキシャル成長させる膜の特性をより正確に制御することができる。
【００４４】
本明細書が開示する一例の成膜装置は、ヒータが、貯留槽内に貯留されている溶液の水面よりも下側に配置されていてもよい。
【００４５】
この構成によれば、溶液の水面よりも上側に位置する貯留槽の外壁の温度上昇を抑制しながら、溶液を加熱することができる。
【００４６】
本明細書が開示する一例の成膜装置では、膜をエピタキシャル成長させる工程中に、貯留槽に貯留されている溶液の温度を上昇または低下させてもよい。
【００４７】
この構成によれば、膜をエピタキシャル成長させる工程中に、加熱炉に供給されるミストの濃度を制御することができる。
【００４８】
以上、実施形態について詳細に説明したが、これらは例示にすぎず、特許請求の範囲を限定するものではない。特許請求の範囲に記載の技術には、以上に例示した具体例をさまざまに変形、変更したものが含まれる。本明細書または図面に説明した技術要素は、単独あるいは各種の組み合わせによって技術有用性を発揮するものであり、出願時請求項記載の組み合わせに限定されるものではない。また、本明細書または図面に例示した技術は複数目的を同時に達成するものであり、そのうちの１つの目的を達成すること自体で技術有用性を持つものである。
【符号の説明】
【００４９】
１０    ：成膜装置
１２    ：加熱炉
１３    ：基板ステージ
１４    ：ヒータ
２０    ：ミスト供給装置
２２    ：貯留槽
２８    ：超音波振動子
３０    ：ヒータ
４０    ：ミスト供給路
４２    ：搬送ガス供給路
４４    ：希釈ガス供給路
６０    ：溶液
６２    ：ミスト
６４    ：搬送ガス
６６    ：希釈ガス
７０    ：基板
８０    ：排出管
【図１】
2020120032.tif 000003
【図２】
2020120032.tif 000004
【図３】
2020120032.tif 000005